(57)【要約】      （修正有）【課題】発光デバイスや電子デバイス用基板として好適な平坦性の高い高品質のＳｉＣ単結晶基板の製造を安定して行うことを可能にする技術を提供する。【解決手段】ＳｉまたはＳｉと他の金属との合金からなる融液にＣが溶解している原料溶液５に結晶成長用基板１を浸漬し、少なくとも基板１の近傍の溶液５を過飽和状態とすることによって基板１上にＳｉＣ単結晶を成長させるＳｉＣ単結晶の製造方法において、(１)融液の材料が少なくとも１種の酸化物を含む、(２)酸素を含む不活性ガス雰囲気下で結晶成長を行う、および(３)酸素を含む不活性ガスを原料溶液に吹き込みながら結晶成長を行う、の少なくとも１つに手法によって、原料溶液５中に酸素を含有させながら、ＳｉＣ単結晶を成長させる。【選択図】図１
2011051857.tif 000002
【特許請求の範囲】
【請求項１】
ＳｉまたはＳｉとＭ（ＭはＳｉ以外の１種以上の金属）との合金からなる融液にＣが溶解している原料溶液に結晶成長用基板を浸漬し、少なくとも前記基板の近傍の溶液を過飽和状態とすることによって前記基板上にＳｉＣ単結晶を成長させるＳｉＣ単結晶の製造方法であって、前記原料溶液が融液材料および／またはガスから供給された溶存酸素を含有することを特徴とするＳｉＣ単結晶の製造方法。
【請求項２】
前記原料溶液への酸素の供給が下記(１)〜(３)のいずれか少なくとも１つの手法により行われる、請求項１に記載の方法：
(１)前記融液材料が少なくとも１種の酸化物を含む、
(２)酸素を含有させた不活性ガス雰囲気下で結晶成長を行う、および
(３)酸素を含有させた不活性ガスを原料溶液に吹き込みながら結晶成長を行う。
【請求項３】
前記酸化物が、酸化スカンジウム、酸化ホウ素、酸化チタニウム、酸化ケイ素、酸化クロム、酸化マンガン、酸化鉄、酸化コバルト、酸化ジルコニウム、酸化ニッケル、酸化マグネシウム、酸化アルミニウム、酸化銅、酸化カルシウム、酸化バナジウム、酸化ガリウム、酸化ゲルマニウム、酸化イットリウム、酸化ニオビウム、酸化セレン、酸化モリブデン、酸化インジウム、酸化スズ、酸化テルル、酸化ハフニウム、酸化タンタル及び酸化タングステンから選ばれた少なくとも１種である、請求項２記載の方法。
【請求項４】
前記酸化物の添加量が、前記原料溶液１質量部に対して１.０×１０-5〜０.２質量部の範囲内である、請求項２または３に記載の方法。
【請求項５】
前記酸素を含有させた不活性ガスが、Ｈｅ、Ａｒ、Ｎｅ、およびＮ2から選ばれた少なくとも１種の不活性ガス中に１.０×１０-5〜１.０×１０-1の範囲内の量で酸素を含有させたガスである、請求項２に記載の方法。
【発明の詳細な説明】
【技術分野】
【０００１】
本発明は、電子デバイス、光学デバイス等の材料として特に好適な炭化珪素単結晶の製造方法に関する。本発明の方法は良質なウェハ状（膜状）の炭化珪素単結晶の製造が可能である。
【背景技術】
【０００２】
炭化珪素（ＳｉＣ）は、広いバンドギャップ、大きな熱伝導率、低い誘電率などの材料特性を有することから、動作損失の少ない電力制御用パワーデバイス材料、高耐圧な高周波デバイス材料、高温の環境で使用される耐環境デバイス材料、耐放射線デバイス材料、など広い範囲への応用が期待されている。
【０００３】
ＳｉＣは結晶多形（ポリタイプ）を呈する。結晶多形とは、化学量論的には同じ組成でありながら原子の積層様式がｃ軸方向にのみ異なる多くの結晶構造を取りうる現象である。ＳｉＣの代表的な結晶多形としては、６Ｈ型、４Ｈ型、３Ｃ型などがあり、用途に応じて適当な結晶形が選択される。
【０００４】
いずれの応用においても、欠陥や多形の混入が少ない高品質なウエハ状ＳｉＣ単結晶が必要である。結晶品質に優れたＳｉＣ単結晶を得ることができる方法として溶液成長法がある。溶液成長法では、ＳｉまたはＳｉ含有合金の融液中に炭素を溶解させ、溶媒となる該融液中にＳｉＣが飽和濃度付近まで溶解している高温のＳｉＣ溶液を調製する。この高温のＳｉＣ溶液に種結晶を浸漬し、少なくとも種結晶近傍において溶液を過冷却状態にすることによってＳｉＣの過飽和状態を作り出し、ＳｉＣ単結晶を種結晶上に成長させる。
【０００５】
成長したＳｉＣ単結晶は、厚いものはスライスし研磨加工を施すことによりウエハ状の製品となる。また、成長膜厚を薄く、かつ表面を平坦に制御したいわゆるエピタキシャル成長膜は、直ちにデバイス構造形成可能なエピタキシャルウエハと呼ばれる製品となる。
【０００６】
溶液成長法で得られる単結晶の品質を左右するパラメータとして、結晶の成長形態の安定性、すなわち成長表面の平坦性が挙げられる。平坦な成長表面を実現するには、結晶成長が２次元的な層状成長の繰り返しによって進行することが望ましい。層状成長の継続により緻密で平坦な高品質の単結晶が得られる。
【０００７】
これに対し、２次元的な層状成長でなく、３次元的な塊状の結晶成長が支配的になると、成長速度が場所によって著しく異なるため、凹凸の多い、平坦性の悪い成長表面形態となる。表面の凹凸が大きいと、成長中にしばしば溶液が結晶中に取り込まれ、単結晶中の介在物となる。これらの介在物は、微細なクラックの発生源となり、またマイクロパイプの生成起点ともなるので、ウエハの結晶性および品質を著しく劣化させる。また、結晶表面の凹凸が大きく、平坦性が損なわれると．エピタキシャルウエハとして直ちにデバイス作製工程で使用することができなくなり、精密な研磨をするなど余分な工程が必要となって、経済上不利である。
【０００８】
ＳｉＣの結晶成長に関して上記成長形態の安定性の制御を検討した先行技術文献として下記の文献を挙げることができる。
【先行技術文献】
【特許文献】
【０００９】
【特許文献１】特開２００６−２４０９６８
【特許文献２】特開２００８−３０３１２５
【非特許文献】
【００１０】
【非特許文献１】W. L. Sarney, M.C. Wood, L. Salamanca-Riba, P. Zhou and M. Spencer , Journal of Applied Physics, vol. 91, p. 668 (2002)
【００１１】
特許文献１によれば、昇華法（昇華再結晶法ともいう）によりＳｉＣ単結晶を種結晶としてＳｉＣを成長させる場合に、結晶育成炉内に酸素を導入することで、多形混入が少なくマイクロパイプなどの結晶欠陥の少ない高品質の結晶が得られるとしている。
【００１２】
現在市販されているＳｉＣ単結晶ウエハは主に昇華法により製造されている。昇華法では、原料のＳｉＣ粉末を坩堝内で２２００〜２５００℃の高温に加熱して昇華させ、坩堝内の低温部に配置した種結晶上にＳｉＣの単結晶を再結晶化させる。しかし、昇華法で成長させたＳｉＣ単結晶は、種結晶から引き継がれる転位やマイクロパイプ欠陥を含み、さらに結晶成長中に発生したと考えられる多数の転位も存在するので、前述した溶液成長法に比べて結晶品質は劣る。
【００１３】
特許文献２には、ＳｉとＴｉとの融液を用いた溶液成長法によりＳｉＣを成長させる際に、ＳｎまたはＧｅを添加することによって、Ｓｎ、Ｇｅのサーファクタント効果により平坦な成長表面を有するＳｉＣ単結晶が育成できることが記載されている。
【００１４】
非特許文献１によれば、有機金属化学気相堆積（ＭＯＣＶＤ）法により、Ｓｉ基板上に３Ｃ多形のＳｉＣを結晶成長させる際に、Ｇｅを微量添加することでＧｅが結晶成長の潤滑材として作用し、２次元的な層状成長を促進し、かつＳｉＣ結晶中に侵入することで３Ｃ多形を安定化させＳｉＣ結晶の品質を改善できるとしている。
【００１５】
いずれの方法も結晶成長中に異種元素を添加するという比較的簡便な方法でＳｉＣ結晶の結晶性を向上させている点では有利である。しかし、特許文献１に記載の方法は昇華法のみに、非特許文献１に記載の方法はＭＯＣＶＤ法のみにそれぞれ適用できる方法であり、溶液成長法に直ちに応用できるものではない。特許文献２は溶液成長法に関する発明を開示するが、手法が溶液成分の制御に頼り、使用可能な元素がＴｉ、Ｓｎ、Ｇｅに限定されていて、汎用性に乏しいという難点がある。
【発明の概要】
【発明が解決しようとする課題】
【００１６】
本発明は、スケールアップ可能な実用的な結晶育成装置を用いて、大気圧下で、発光デバイスや電子デバイス用基板として好適なＳｉＣ単結晶基板（ウエハ）の製造を安定して行うことを可能にする技術を提供することを課題とする。
【００１７】
別の課題は、使用可能な元素を特定することがなく、高品質なＳｉＣ単結晶ウェハの製造を可能にする、汎用性の高いＳｉＣ単結晶の製造方法を提供することである。
【課題を解決するための手段】
【００１８】
本発明者らは、ＳｉＣ単結晶を育成する原料溶液に酸化物を添加するか、または原料溶液に酸素を添加することによって、原料溶液に溶存酸素を含有させると、結晶成長形態が安定化し、成長表面が著しく平坦化されることを見出した。その結果、従来技術では実現し得なかった高品位のＳｉＣ単結晶を安定して成長させることが可能となる。この手法は、原料融液を構成する元素の種類に関係なく有効である。
【００１９】
本発明は、ＳｉまたはＳｉと他の金属との合金からなる融液にＣが溶解している原料溶液に結晶成長用基板を浸漬し、少なくとも前記基板の近傍の溶液を過飽和状態とすることによって前記基板上にＳｉＣ単結晶を成長させるＳｉＣ単結晶の製造方法において、前記原料溶液が融液材料および／またはガスから供給された溶存酸素を含有することを特徴とするＳｉＣ単結晶の製造方法である。それにより、平坦性や結晶性に優れた高品質のＳｉＣ単結晶を安定して得ることができる。
【００２０】
「溶存酸素」とは、特定の原子と化合物（例、酸化物）を形成しているのではなく、原料溶液（これはＳｉと場合により他の金属との高温の融液中にＣが溶解している高温融液状態）中で移動・拡散を主とする複雑な挙動を示す原子状の酸素を意味する。
【００２１】
原料溶液への酸素の供給は、下記(１)〜(３)のいずれか少なくとも１つの手法により行うことができる：
(１)前記融液の材料が少なくとも１種の酸化物を含む、
(２)酸素を含む不活性ガス雰囲気下で結晶成長を行う、および
(３)酸素を含む不活性ガスを原料溶液に吹き込みながら結晶成長を行う。
【００２２】
(１)の酸化物を用いる手法では、融液材料が融解する際に添加された酸化物が融液中に溶解するので、そこにさらにＣを溶解させた得られた原料溶液は溶存酸素を含有することになる。
【００２３】
前記(１)〜(３)の手法により原料溶液中に添加された酸素の一部は、溶液の成分元素と反応して、放射により低温となる溶液表面では酸化物を形成し、或いは溶液中から雰囲気中に散逸するものがあるが、少なくとも一部は溶液中に留まって溶存酸素となる。この溶存酸素がＳｉＣ単結晶の成長を安定化させるメカニズムは完全には解明されていないが、現時点では次のように推測される。
【００２４】
溶存酸素は、結晶成長開始時において結晶成長用基板に吸着し、また結晶成長中においては成長途上にある結晶表面に吸着することにより、該表面の溶液による濡れ性を著しく改善する。その結果、溶液からのエピタキシャルなＳｉＣ成長が安定的に持続し、成長表面の平坦性が保たれ、凹凸部での介在物の発生やそれに伴うＳｉＣ結晶の割れが抑制され、平坦性および結晶性に優れたＳｉＣ単結晶が得られる。
【００２５】
本発明で得られたＳｉＣ単結晶は、自立結晶とし基板として使用することも可能である。また、平坦性に優れていることから、昇華法で作製された種々の結晶成長用基板上に薄膜として堆積させることにより、いわゆるエピタキシャルウエハとして使用することも可能である。自立結晶育成用の種結晶やエピタキシャルウエハ作製用の基板としては、６Ｈ、４Ｈ、３Ｃなどあらゆる結晶多形のＳｉＣ結晶の使用が可能である。パワーデバイス用には４Ｈが、発光素子用には６Ｈが好ましい。用途によっては、サファイア、Ｓｉ、ＳＯＩ基板などを用いた、ＳｉＣ単結晶のヘテロエピタキシャル成長も可能である。
【発明の効果】
【００２６】
本発明により、平坦かつ結晶性の高い高品質なＳｉＣ単結晶の育成を行うことが可能となる。その結果、電子デバイスや発光素子応用に好適なＳｉＣ単結晶基板を安定して比較的安価に提供することができる。また、本発明の方法は、原料溶液の組成に関係なく（即ち、原料溶液を構成する元素を限定せずに）実施可能であるので、汎用性が高い。
【図面の簡単な説明】
【００２７】
【図１】実施例で用いた結晶育成装置の略式断面図である。
【図２】図２ａは比較例１、図２ｂは実施例１でそれぞれ得られたＳｉＣ単結晶の断面光学顕微鏡写真である。
【図３】実施例で用いた別の結晶育成装置の略式断面図である。
【符号の説明】
【００２８】
１：種結晶、２：シード軸、３：冷却ガス導入管、４：放射温度計、５：溶液、６：黒鉛坩堝、７：熱電対、８：坩堝軸、９：断熱材、１０：高周波コイル、１１：炉体、１２：酸素含有ガス吹き込み用ノズル
【発明を実施するための形態】
【００２９】
本発明は、ＳｉまたはＳｉと他の金属Ｍとの合金からなる融液にＣが溶解している原料溶液に結晶成長用基板を浸漬し、少なくとも前記基板の近傍の溶液を過飽和状態とすることによって前記基板上にＳｉＣ単結晶を成長させるＳｉＣ単結晶の製造方法、即ち、溶液成長法によるＳｉＣ単結晶の製造方法に関する。
【００３０】
本発明によれば、前記原料溶液は融液材料および／またはガスから供給された溶存酸素を含有することを特徴とする。この原料溶液への酸素の供給は、下記(１)〜(３)のいずれか少なくとも１つの手法により行うことができる：
(１)前記融液の材料が少なくとも１種の酸化物を含む、
(２)酸素を含有させた不活性ガス雰囲気下で結晶成長を行う、および
(３)酸素を含有させた不活性ガスを原料溶液に吹き込みながら結晶成長を行う。
【００３１】
本発明の方法では、原料溶液に酸素を添加することによって、結晶成長用基板上に平坦性および結晶性に優れた高品質のＳｉＣ単結晶を安定して育成することが可能となる。これは、次のような作用によるのではないかと考えられる。
【００３２】
・融液原料に酸化物を添加するか、または酸素を含む不活性ガスを雰囲気ガスもしくは溶液原料の吹き込みガスとすることにより、Ｏ（酸素）が原料溶液中に含まれる。即ち、原料溶液が溶存酸素を含有するようになる。
【００３３】
・この原料溶液中の溶存酸素は、結晶成長開始時においては結晶成長用基板に吸着し、また結晶成長中においては成長途上にある結晶表面に吸着して、結晶成長面の溶液による濡れ性を著しく高める。
【００３４】
・高い濡れ性による効果として、溶液からのエピタキシャルなＳｉＣ成長が安定的に持続し、成長表面の平坦性が保たれ、凹凸部での介在物の発生やそれに伴うＳｉＣ結晶の割れが抑制される。
【００３５】
・その結果、平坦性および結晶性に優れたＳｉＣ単結晶が得られる。
本発明のＳｉＣ単結晶の製造方法は、本発明の特徴である、上述した原料溶液への酸素の供給以外のＳｉＣ単結晶成長条件については、通常の溶液成長法によるＳｉＣ単結晶の製造と同様に実施することができる。以下では、主に本発明の特徴である原料溶液の酸素の供給手法について説明する。
【００３６】
(１)融液原料に酸化物を添加して含有させる
本発明で使用するのに好ましい酸化物としては、酸化物としての安定性、溶液原料作成時の取り扱いの容易さなどの観点より、酸化ホウ素、酸化スカンジウム、酸化チタン、酸化ケイ素、酸化クロム、酸化マンガン、酸化鉄、酸化コバルト、酸化ジルコニウム、酸化ニッケル、酸化マグネシウム、酸化アルミニウム、酸化銅、酸化カルシウム、酸化バナジウム、酸化ガリウム、酸化ゲルマニウム、酸化イットリウム、酸化ニオブ、酸化セレン、酸化モリブデン、酸化インジウム、酸化スズ、酸化テルル、酸化ハフニウム、酸化タンタル、酸化タングステンが挙げられる。これらのうち、特に好ましいのは酸化ケイ素、酸化チタン、酸化ホウ素、および酸化アルミニウムである。
【００３７】
これらの２種以上の酸化物が複合した複合酸化物や、これらの酸化物を２種以上混合した混合物を添加してもよい。また、上記酸化物の亜酸化物、過酸化物、あるいはそれらの亜酸化物、過酸化物の複合した物や、２種以上混合した混合物も使用可能である。
【００３８】
酸化物の好ましい添加量は、原料溶液の質量を１として、酸化物の質量（２種以上の場合は合計量）が１.０×１０-5以上、０.２以下となる範囲である。この酸化物の添加量が１.０×１０-5以上になると、酸素を結晶成長界面により多く存在させることができ、濡れ性の改善効果が高くなる。しかし、この添加量が０.２を超えると、溶液そのものの組成が大きく変わる結果、安定した成長が見られなくなる可能性がある。酸化物のより好ましい添加量は、原料溶液１質量部に対し、酸化物の質量部が１.０×１０-4〜５.０×１０-2の範囲内である。
【００３９】
(２)酸素（Ｏ）を含む不活性ガス雰囲気下での結晶成長
酸素（Ｏ）を含有させた不活性ガス雰囲気下でＳｉＣ単結晶の成長を行なうことによって原料溶液中に酸素を添加しても、原料溶液による成長表面の濡れ性の改善が可能である。不活性ガスとしてはＨｅ、Ａｒ、Ｎｅ、Ｎ2などが使用可能である。不活性ガスは２種以上のものを混合して使用しても良い。
【００４０】
この不活性ガスに酸素（Ｏ）を数パーセント程度以下含有させた雰囲気でＳｉＣ単結晶を成長させればよい。不活性ガス中に含有させる酸素（Ｏ）は、分子状酸素（Ｏ2）でよい。この場合の酸素の量は必要に応じて調節することができる。好ましい酸素含有量は、１.０×１０-5〜１.０×１０-1の範囲内である。酸素含有量が１.０×１０-5以上になると、雰囲気から原料溶液中に溶解した溶存酸素が結晶成長界面に十分に存在し、濡れ性の改善効果が高くなる。一方、酸素含有量が１.０×１０-1を超えると、酸素が黒鉛などの坩堝材を酸化により損耗させる可能性が高くなる。
【００４１】
分子状酸素（Ｏ2）に加えて、または代えて、一酸化炭素や二酸化炭素などの酸素を含む分子のガスを一種または２種以上混合して使用することもできる。
この酸素を含有する不活性ガスは、単結晶の成長中だけに炉内に存在させればよいが、その前から、例えば、融液材料を炉内に装入し、加熱して融液を調製し、その融液にＣを溶解させて原料溶液を調製する際の最初から、または途中から、炉内雰囲気が酸素を含有することも可能である。但し、溶液調整の最初から酸素を導入した場合には、溶液原料表面が酸化して溶解しにくくなったり、溶液表面に厚い酸化膜が形成されて種結晶浸漬時に種結晶表面に付着することもあるので、種結晶浸漬後に酸素を含有する不活性ガスを導入することが好ましい。
【００４２】
(３)酸素を含むガスを溶液に吹き込みながらの結晶成長
酸素（Ｏ）を含有させた不活性ガスを直接溶液中に吹き込みながら、ＳｉＣ単結晶を成長させることによっても、原料溶液中に酸素を添加し、成長表面の原料溶液による濡れ性を改善することができる。この場合のガスは上記(２)と同様でよい。
【００４３】
即ち、不活性ガスとしてはＨｅ、Ａｒ、Ｎｅ、Ｎ2などが使用可能である。吹込む不活性ガス中の好ましい酸素（分子状酸素）の含有量は、上記と同じ理由で１.０×１０-5〜１.０×１０-1の範囲内である。この場合も、不活性ガスは２種以上のものを混合して使用しても良い。また、分子状酸素（Ｏ2）に加えて、または代えて、一酸化炭素や二酸化炭素などの酸素を含む分子のガスを一種または２種以上混合して使用することもできる。
【００４４】
本発明の原料溶液は、Ｓｉ金属またはＳｉと他の金属Ｍとの合金（Ｓｉ−Ｍ合金）の融液中にＣを溶解させることにより調製された、該融液を溶媒とするＳｉＣ溶液である。まず、Ｓｉ金属またはＳｉ−Ｍ合金の原料を適当な坩堝に入れて加熱し、融解させる。形成された融液にＣを溶解させると原料溶液が得られる。坩堝の加熱は、坩堝材料に応じて高周波誘導加熱、通電加熱などから選択すればよい。
【００４５】
溶媒がＳｉ−Ｍ合金である場合、金属Ｍの種類は、ＳｉＣ（固相）と熱力学的に平衡状態となる液相（溶液）を形成できれば、特に制限されない。適当な金属Ｍの例としては、Ｔｉ、Ｍｎ、Ｃｒ、Ｃｏ、Ｖ、Ｆｅなどが挙げられる。好ましいのはＴｉおよびＭｎであり、特にＴｉが好ましい。合金中の好ましい合金元素Ｍの原子比は、Ｓｉ−Ｍ合金の組成をＳｉ1-xＭxで表して、ＭがＴｉの場合は０.１≦ｘ≦０.２５、ＭがＭｎの場合は０.１≦ｘ≦０.７である。
【００４６】
原料溶液に含まれるＣは、坩堝を超高純度な黒鉛製坩堝、または超高純度なＳｉＣが少なくとも内表層にコートされた坩堝とし、坩堝の溶解によって融液中に供給することができる。別の方法として、Ｓｉと一緒に固体として外部からＣを添加するか、或いは溶媒であるＳｉ金属またはＳｉ−Ｍ合金の融液に、メタン、プロパンなどの炭化水素ガスを炉内に通じて融液表層にてガスの熱分解により生じた炭素を融液に溶解させてもよい。このようなＣの融液への供給は、１つの手法のみを採用しても、複数の手法を併用してもよい。
【００４７】
上記方法でＣの供給を続けて、溶媒であるＳｉ金属またはＳｉ合金の融液中のＳｉＣの濃度がＳｉＣ（固相）と熱力学的に平衡状態近傍になるまで十分な量のＣが融液中に溶解したら（即ち、ＳｉＣ溶液の濃度が飽和濃度近くに達したら）、結晶保持具を用いて、結晶成長用基板をＳｉＣ溶液に浸漬させる。浸漬速度や浸漬深さは、坩堝の形状や結晶成長用基板の形状を考慮して適宜設定すればよい。
【００４８】
結晶成長を均質かつ促進するため、原料溶液を収容する坩堝および結晶保持具の一方または両方、好ましくは両方を、結晶成長中に回転させてもよい。坩堝と結晶保持具の両方を回転させる場合、両者の回転方向は同じでも反対向きでもよい。また、回転は、常時同じ速度で行うこともできるが、回転速度および／もしくは方向を周期的に変化させたり、回転を周期的に中断することもできる。
【００４９】
結晶成長用基板としては、６Ｈ、４Ｈ、３Ｃなどあらゆる結晶多形のＳｉＣ結晶の使用が可能である。パワーデバイス用には４Ｈが、発光素子用には６Ｈが好ましい。用途によっては、サファイア、Ｓｉ、ＳＯＩ基板などのＳｉＣ以外の基板の使用も可能である。即ち、ＳｉＣ単結晶の成長は、ホモエピタキシャルとヘテロエピタキシャルのいずれも可能である。
【００５０】
原料溶液、即ち、ＳｉＣ溶液の所定の位置に結晶成長用基板が浸漬されたら、ＳｉＣ溶液における少なくとも結晶成長用基板の近傍を過冷却により過飽和状態として、結晶成長用基板上にＳｉＣ単結晶をエピタキシャル成長させる単結晶成長工程を行う。
【００５１】
結晶成長を行うために結晶成長用基板を過冷却させる冷却手段の手法は、特に限定されない。加熱手段の加熱方法を調整して、所定の領域の温度を他の領域よりも低下させるようにしてもよいし、冷却すべき領域を冷媒によって冷却してもよい。前者の場合には加熱手段における温度調整機構が冷却手段となり、後者の場合には冷媒を用いて冷却する機構が冷却手段となる。
【００５２】
結晶成長の駆動力となる過飽和状態を、上記のような融液中に温度差を設けることによって実現する方法の他に、結晶成長用基板を浸漬したＳｉＣ溶液全体を徐冷することによって過飽和状態を実現する方法を用いることもできる。
【００５３】
ＳｉＣ単結晶成長中の坩堝周囲の雰囲気は、原料溶液調製用の加熱時も含めて、通常は不活性ガス雰囲気である。ただし、本発明の場合、前述したように不活性ガスは少量の酸素（これは分子状酸素（Ｏ2）ガスと、ＣＯ、ＣＯ2などの酸素含有化合物のガスのいずれでもよい）を含有しうる。酸素が原料溶液材料からのみ供給される場合は、雰囲気ガスは不活性ガスとすることが好ましい。
【実施例】
【００５４】
以下に本発明を具体的に説明する目的で実施例を示すが、本発明はこれらの実施例により制限されるものではない。実施例および比較例中の高純度の意味は純度９９.９％以上である。
【００５５】
[実施例１]
ＳｉＣ単結晶の育成は、図１に示す装置（結晶育成炉）を用いて行なった。
本装置では、水冷した炉体１１の中に、６ｋＨｚの高周波を用いて加熱することができる加熱用の高周波水冷銅コイル１０が設置されている。このコイル内には円筒状の断熱材９が挿入され、さらにその中に溶液を保持する黒鉛坩堝６が、それを支持する坩堝軸８上に固定されている。結晶成長用基板１は、中空の黒鉛製シード軸（結晶保持具）２の下端部に固定され、溶液中に浸漬される。シード軸内部には結晶成長用基板１の背面を冷却するための不活性ガスを導入する管３が軸対称に挿入されている。通常、Ｈｅ、Ａｒなどの不活性ガスを数リットル毎分噴出させることで結晶成長用基板１（以下、種結晶ともいう）を冷却し、その近傍の原料溶液を過冷却状態とし、過飽和状態を創出し、ＳｉＣ単結晶の成長を行なう。種結晶の背面は放射温度計４により管３を介して常時測温されており、ガス導入による温度低下を正確に把握することが可能である。
【００５６】
本例では、内径１００ｍｍの高純度黒鉛坩堝中に原料として高純度Ｓｉを４９０ｇ、高純度Ｔｉを２５０ｇ、Ｃｒを３３０ｇ装入し、さらに酸化物として高純度のＴｉＯ2粉末を１０ｇ加えた。この原料の入った坩堝を結晶育成炉内に装填し、高周波加熱により加熱溶解し、溶液とした。溶解温度は坩堝底に装着した熱電対７により１６５０℃に設定・制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。
【００５７】
その後、２インチ径のＳｉＣ単結晶からなる種結晶１（結晶成長用基板）を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に冷却管３にＡｒガスを５リットル／ｍｉｎの流量でシード軸上部から流入させて、種結晶背面に噴出させた。このガス冷却により種結晶背面温度は１７２０℃まで低下した。この状態でＳｉＣ単結晶を３時間成長させた。成長は１気圧のＨｅ雰囲気中で行なった。こうして平均厚み１００μｍのＳｉＣ単結晶が得られた。
【００５８】
［比較例１］
比較として、原料にＴｉＯ2を添加しないことを除いて、上記実施例１と全く同じ条件でＳｉＣ単結晶の成長を行った。平均厚み８０μｍのＳｉＣ単結晶が得られた。
【００５９】
実施例１および比較例１で得られたＳｉＣ結晶をシード軸から取り外し、フッ化水素酸と硝酸の混合溶液で洗浄して、表面に残留・付着した溶液を完全に除去したのち、矩形状の形状に切り出した。その後、ダイヤモンド研磨液を用いて断面を鏡面となるまで研磨することで断面観察用の試料を作成した。観察は光学顕微鏡を用いて行なった。
【００６０】
図２は、比較例１（ａ）および実施例１（図２ｂ）で得られた結晶の断面写真を示したものである。図２(ａ)に示した比較例１では、３次元成長により著しく凹凸の大きい表面形態となっていた。これに対し、図２(ｂ)に示した実施例１では、２次元層状での成長により、平坦な結晶が得られていることがわかる。
【００６１】
［実施例２］
実施例１と同様の装置を使用し、内径１００ｍｍの高純度黒鉛坩堝中に、高純度Ｓｉを４９０ｇ、高純度Ｔｉを２５０ｇ、Ｃｒを３３０ｇ装入し、さらに酸化物として高純度のＳｉＯ2粉末を２０ｇ加えた。この原料の入った坩堝を結晶育成炉内に装填し、高周波加熱により加熱融解させて融液とした。溶解温度は坩堝底に装着した熱電対７により１６５０℃に設定、制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。
【００６２】
その後、２インチ径のＳｉＣ単結晶からなる種結晶１（結晶成長用基板）を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に冷却管３にＡｒガスを５リットル／ｍｉｎの流量でシード軸上部から流入させて、種結晶背面に噴出させた。このガス冷却により種結晶背面温度は１７２０℃まで低下した。この状態でＳｉＣ単結晶を３時間成長させた。成長は１気圧のＨｅ雰囲気中で行なった。平均厚み９５μｍのＳｉＣ単結晶が得られた。
【００６３】
ＳｉＯ2を添加しないことを除いては実施例２とまったく同じ条件でのＳｉＣの成長は比較例１に示されている。この場合は、上述したように３次元成長により著しく凹凸の大きい表面形態となっているのに対し、ＳｉＯ2を添加した実施例２では、実施例１と同様に、２次元層状での成長により平坦な結晶が得られたことを顕微鏡観察で確認した。
【００６４】
［実施例３］
実施例１と同様な成長装置を用い、内径１００ｍｍの高純度黒鉛坩堝中に高純度Ｓｉを４９０ｇ、高純度Ｔｉを２５０ｇ、Ｃｒを３３０ｇ装入し、さらに高純度のＣｒ2Ｏ3粉末を３０ｇ加えた。この原料の入った坩堝を結晶育成炉内に装填し、高周波加熱により加熱融解させて融液とした。溶解温度は坩堝底に装着した熱電対７により１６５０℃に設定、制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。
【００６５】
その後、２インチ径のＳｉＣ単結晶からなる種結晶１を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に冷却管３にＡｒガスを５リットル／ｍｉｎの流量でシード軸上部から流入させて、種結晶背面に噴出させた。このガス冷却により種結晶背面温度は１７２０℃まで低下した。この状態でＳｉＣ単結晶を３時間成長させた。成長は１気圧のＨｅ雰囲気中で行なった。平均厚み１０５μｍのＳｉＣ単結晶が得られた。
【００６６】
Ｃｒ2Ｏ3を添加しないことを除いては実施例２とまったく同じ条件でのＳｉＣの成長は比較例１に示されている。この場合は、上述したように３次元成長により著しく凹凸の大きい表面形態となっているのに対し、Ｃｒ2Ｏ3を添加した実施例３では、実施例１と同様に、２次元層状での成長により平坦な結晶が得られたことを顕微鏡観察で確認した。
［実施例４］
実施例１と同様の成長装置を用い、内径１００ｍｍの高純度黒鉛坩堝中に高純度Ｓｉを４９０ｇ、高純度Ｔｉを２５０ｇ、Ｃｒを３３０ｇ装入し、さらに高純度のＴｉＯ2粉末を５０ｍｇ、１００ｍｇ、１ｇ、１０ｇ、１００ｇ、２００ｇ、２５０ｇと量を変えて加えた７種類の融液原料を調製した。この原料の入った坩堝を結晶育成炉内に装填し、高周波加熱により加熱融解させて融液を得た。溶解温度は坩堝底に装着した熱電対７により１６５０℃に設定、制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。
【００６７】
その後、２インチ径のＳｉＣ単結晶からなる種結晶１を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に冷却管３にＡｒガスを５リットル／ｍｉｎの流量でシード軸上部から流入させて、種結晶背面に噴出させた。このガス冷却により種結晶背面温度は１７２０℃まで低下した。この状態でＳｉＣ単結晶を３時間成長させた。平均厚み９０〜１１０μｍのＳｉＣ単結晶が得られた。
【００６８】
得られた結晶をシード軸から取り外しフッ化水素酸と硝酸の混合溶液で洗浄し表面に残留・付着した溶液を完全に除去したのち、矩形状の形状に切り出した。その後、ダイヤモンド研磨液を用いて断面を鏡面となるまで研磨することで断面観察用の試料を作成した。観察は光学顕微鏡を用いて行なった。
【００６９】
また、研磨した試料につき、（０００１）回折を用いたＸ線ロッキングカーブ測定を実施し、半価幅が５０arcsec以下のものを効果ありとし、半価幅が５０arcsecを超えるものを効果なしとして、結晶性を評価した。結晶表面の平坦性が低いと介在物などの混入を招き格子欠陥を発生させることから、結果的に結晶内部の結晶性も劣化させるので、ロッキングカーブの半価幅で結晶性の評価が可能である。表１に評価結果を比較例Ｉの結果と併せて示す。
【００７０】
【表１】
2011051857.tif 000003
【００７１】
表１に示すように、ＴｉＯ2の添加量を変化させても、高品質の平坦なＳｉＣ単結晶を安定して成長させることができた。一方、ＴｉＯ2を添加しない比較例１では、半価幅が６８arcsecと非常に大きく、結晶性に劣っていた。これは、図２(ａ)の顕微鏡観察結果とも一致する。
【００７２】
［実施例５］
図１に示す装置を用いて、結晶育成中の雰囲気ガスを、５％の分子状酸素を含むＡｒ−酸素混合ガス雰囲気とし、融液材料には酸化物を添加せずに、次に述べるようにＳｉＣ単結晶成長を行なった。
【００７３】
内径１００ｍｍの高純度黒鉛坩堝中に、高純度Ｓｉを４９０ｇ、高純度Ｔｉを２５０ｇ、Ｃｒを３３０ｇ装入した。この原料の入った坩堝を結晶育成炉内に装填し、高周波加熱により加熱融解させて融液を得た。溶解温度は坩堝底に装着した熱電対７により１６５０℃に設定、制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。炉内雰囲気は、結晶育成開始までは常圧のＨｅガス雰囲気とした。
【００７４】
その後、２インチ径のＳｉＣ単結晶からなる種結晶１を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。
【００７５】
次に、冷却管３に分子状酸素を５％含むＡｒ−酸素混合ガスを５リットル／ｍｉｎの流量でシード軸上部から流入させて、種結晶背面に噴出させた。このガス冷却により種結晶背面温度は１７２０℃まで低下した。このＡｒ−酸素混合ガスは、種結晶治具の上部に開いた穴を通って融液上部の空間に流入するため、育成装置内の雰囲気ガスは、酸素を含有するＡｒガスに次第に置換された。この状態（即ち、雰囲気ガスが少量の酸素を含有し、融液が雰囲気ガスから溶け込んだ溶存酸素を含有する状態）でＳｉＣ単結晶を３時間成長させた。平均厚み１４０μｍのＳｉＣ単結晶が得られた。
【００７６】
比較として、結晶育成時の雰囲気ガスを、酸素を含まないＡｒガスとしたことを除き、実施例５と同じ条件でＳｉＣ単結晶の成長を行った実験は比較例１に示されている。この場合は、上述したように３次元成長により著しく凹凸の大きい表面形態となっているのに対し、雰囲気ガスに酸素を含有させることによって原料溶液中に溶存酸素を含有させた実施例５でも、実施例１と同様に、２次元層状での成長により平坦な結晶が得られたことを顕微鏡観察で確認した。
【００７７】
［実施例６］
図１に示す装置を用いて、結晶育成中の雰囲気ガスを、分子状酸素を５％含むＨｅ−酸素の混合ガス雰囲気とし、次のようにＳｉＣ単結晶成長を行なった。
【００７８】
内径１００ｍｍの高純度黒鉛坩堝中に、高純度Ｓｉを４９０ｇ、高純度Ｔｉを２５０ｇ、Ｃｒを３３０ｇ装入した。この原料の入った坩堝を結晶育成炉内に装填し、高周波加熱により加熱融解させて融液を得た。溶解温度は坩堝底に装着した熱電対７により１６５０℃に設定、制御し、室温から２時間で設定温度まで加熱昇温させた。設定温度に到達後さらに１時間等温保持し原料を完全に融解させると同時に、坩堝からＳｉＣ単結晶成長に十分な量のＣを溶解させてＳｉＣ溶液を得た。炉内雰囲気は結晶育成開始までは常圧のＨｅガス雰囲気とした。
【００７９】
その後、２インチ径のＳｉＣ単結晶からなる種結晶１を下部先端に固定したシード軸を、１ｍｍ／分の速度でゆっくりと溶液中に下降させた。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に、冷却管３に酸素を５％含むＨｅ−酸素混合ガスを５リットル／ｍｉｎの流量でシード軸上部から流入させて、種結晶背面に噴出させた。このガス冷却により種結晶背面温度は１７２０℃まで低下し、炉内雰囲気は、実施例５に述べたのと同様の理由で、酸素含有Ｈｅガスに次第に置換された。この状態（即ち、雰囲気ガスが少量の酸素を含有し、融液が雰囲気ガスから溶け込んだ溶存酸素を含有する状態）でＳｉＣ単結晶を３時間成長させた。平均厚み１３０μｍのＳｉＣ単結晶が得られた。
【００８０】
［比較例２］
比較として、結晶育成時の雰囲気ガスを、酸素ガスを含まないＨｅガスとしたことを除き、実施例６と同じ条件でＳｉＣ単結晶の成長を行った。平均厚み１０５μｍのＳｉＣ単結晶が得られた。
【００８１】
比較例２では、比較例１と同様に、３次元成長により著しく凹凸の大きい表面形態となっているのに対し、不活性雰囲気ガス（Ｈｅ）に酸素を含有させた実施例６では、実施例１に示したのと同様の２次元層状での成長により平坦な結晶が得られたことを顕微鏡観察で確認した。
［実施例７］
図３に示す装置を用いて、図３に示すように黒鉛製のノズルを介して、ルツボ中の原料溶液に酸素を５％含むＡｒ−酸素の混合ガスを吹き込みながら、融液材料には酸化物を添加せずに、次のようにＳｉＣ単結晶成長を行なった。
【００８２】
内径１００ｍｍの高純度黒鉛坩堝中に高純度Ｓｉを４９０ｇ、高純度Ｔｉを２５０ｇ、Ｃｒを３３０ｇ装入した。この原料の入った坩堝を結晶育成炉内に装填し、高周波加熱により加熱融解させて融液を得た。溶解温度は坩堝底に装着した熱電対７により１６５０℃に設定、制御し、室温から２時間で設定温度まで加熱昇温させた。設定温度に到達後、さらに１時間等温保持して原料を完全に融解させると同時に、坩堝からＳｉＣ単結晶成長に十分な量のＣを溶解させてＳｉＣ溶液を得た。
【００８３】
その後、２インチ径のＳｉＣ単結晶からなる種結晶１を下部先端に固定したシード軸を、１ｍｍ／分の速度でゆっくりと溶液中に下降させた。その後、内径５ｍｍ、外径８ｍｍの黒鉛ノズル１２から、酸素を５％含むＡｒ−酸素混合ガスを用いて、０.５Ｌ／ｍｉｎの流速で溶液中への吹き込みを開始し、結晶成長終了まで継続した。種結晶の位置は、溶液表面から５ｍｍ下とした。種結晶が溶液表面から５ｍｍ下の位置に到達してから、種結晶表面の汚れなどを溶解除去するために５分間保持した。この時、種結晶背面部分の温度は熱電対７による設定温度より１００℃程度高い約１７５０℃であった。次に，冷却管３にも酸素を５％含むＡｒ−酸素混合ガスを５リットル／ｍｉｎの流量でシード軸上部から流入させて、種結晶背面に噴出させた。このガス冷却により種結晶背面温度は１７２０℃まで低下した。この状態でＳｉＣ単結晶を３時間成長させた。成長中の装置内の雰囲気は１気圧に保った酸素−Ａｒの混合ガスとした。平均厚み１２０μｍのＳｉＣ単結晶が得られた。
【００８４】
原料溶液へのガス吹込みを行なわず、成長中の装置内の雰囲気をＡｒガスとする（冷却管からのガスにより供給）以外は実施例７と同じ条件でのＳｉＣ単結晶の成長実験は比較例１に示されている。比較例１では上述したように３次元成長により著しく凹凸の大きい表面形態となっているのに対し、実施例７では、実施例１と同様に２次元層状での成長により平坦な結晶が得られた。
【図１】
2011051857.tif 000004
【図３】
2011051857.tif 000005
【図２】
2011051857.tif 000006